(57)【要約】【課題】　本発明は配向型異方性粒子、配向型異方性材料および、これらから形成される物品を製造する望ましい方法を提供する。【解決手段】　（ａ）少なくとも１種の異方性粒子を準備する工程と、（ｂ）前記少なくとも１種の異方性粒子を媒体中に分散させる工程と、そして（ｃ）前記少なくとも１種の異方性粒子と前記媒体との分散系を凍結乾燥させる工程とを含んでなる配向型異方性粒子の製造方法。【選択図】　　　図１
2004091784.tif 000002
【特許請求の範囲】
【請求項１】
　（ａ）少なくとも１種の異方性粒子を準備する工程と、
（ｂ）前記少なくとも１種の異方性粒子を媒体中に分散させる工程と、そして
（ｃ）前記少なくとも１種の異方性粒子と前記媒体との分散系を凍結乾燥させる工程と
を含んでなる配向型異方性粒子の製造方法。
【請求項２】
　媒体中に分散させられ、その後凍結乾燥させられた少なくとも１種の異方性粒子を含んでなる配向型異方性材料。
【請求項３】
　配向型異方性材料と少なくとも１種のマトリックスとを含んでなる物品であって、前記配向型異方性材料が凍結乾燥させられた異方性材料を含む物品。
【発明の詳細な説明】
【技術分野】
【０００１】
　本発明は、配向型異方性粒子、および、配向型異方性粒子を含有する材料および物品の製造方法に関する。
【背景技術】
【０００２】
　マトリックス樹脂中に異方性粒子を含むフィルムが、典型的な方法、例えば溶液流延または押出しや二軸延伸によって製造されると、その結果、異方性粒子はフィルム平面に対して平行に、優先的に配向されることになる。このような理由から、モジュラスや導電性のような性質は、フィルム平面に対して垂直方向におけるよりもフィルム平面内で高いのが典型的である。「ミクロンサイズの剥離型黒鉛粒子を基剤とする複合材料：導電、臨界指数および異方性(Composites Based on Micron-Sized Exfoliated Graphite Particles: Electrical Conduction, Critical Exponents and Anisotropy)」(A. Celzard, E. McRae, J.F. Mareche, G. Furdin, M. DufortおよびC. Deleuze, J. Phys. Chem. Solids 第57巻、第715-718頁(1996))、「ナイロン6/層状無機ケイ酸塩の複合フィルムの結晶構造(Crystal Structure of Nylon 6 / Inorganic Layered Silicate Composit Film)」(K. Fujimoto, M. Yoshikawa, S. Katahira, K. Yasue, 高分子論文集57(7), 433-439 (2000))。「短繊維強化型熱可塑性樹脂における繊維配向およびレオロジー(Fiber Orientation and Rheology in Short Fiber Reinforced Thermoplastics)」(A. Vaxman, M. Narkis, A. Siegmann, S. Kenig, J. Materials Sci. Letters 7, 25-30 (1988))、「複合材料の処理および構造特性における高分子材料の役割(The Role of Polymeric Matrix in the Processing and Structural Properties of Composite Materials, L.A. Goettler (J.C. Seferis およびL. Nicolais編、New York, Plenum, 1983, 第289-318頁)。
【０００３】
　マトリックス樹脂中に異方性粒子を含むフィルムまたは物品であって、異方性粒子がフィルム平面に対して垂直に配向されているフィルムまたは物品を製造するのは極めて難しい。典型的にはこれを実現するために、フィルムは、外部で印加された磁場または電場の影響下で、加熱され硬化されながら加工される。
【０００４】
　「磁気整列による指向性導電性の光透過性複合材料(Directionally-Conductive, Optically-Transparent Composites by Magnetic Alignment)」(S. Jin, T.H. Tiefel, R. Wolfe, IEEE Trans. Magn., 28(5, 第2部),2211-13 (1992)、特開第2002-056719号公報(20020222)、同第2001-322139号公報(20011120)、同第2001-294676号公報(20011023)、および同第2001-335602号公報(20011204)に記載されているように、フィルム平面に対して垂直な異方性粒子配向を形成するためのこのようなプロセスは、時間がかかり煩わしく、連続的に行うことが容易ではなく、しかもこのようなプロセスにより製造が容易かつ効率的になることはない。
【０００５】
　フィルム平面に対して垂直に配向された異方性粒子を含有する高分子フィルムは、これらの望ましい特性の中で、熱伝導性および導電性がフィルム平面内におけるよりもフィルム平面に対して垂直な方向において高いという事実を有している。国際公開第98/40431号パンフレット(1998年9月17日)に記載されているように、このようなフィルムは視覚的通信デバイスのための透明な視角センサ、電気的な接点のための異方性圧力依存型導電シート、および、ヒートシンクおよび熱管理デバイスの表面に電子素子を結合するための熱伝導性接着フィルムとして有用であることが報告されている。
【０００６】
【特許文献１】特開２００１−２９４６７６
【特許文献２】特開２００１−３２２１３９
【特許文献３】特開２００１−３３５６０２
【特許文献４】特開２００２−０５６７１９
【０００７】
【非特許文献１】A. Celzard、E. McRae、J.F. Mareche、G. Furdin、M. DufortおよびC. Deleuze著「ミクロンサイズの剥離型黒鉛粒子を基剤とする複合材料：導電、臨界指数および異方性」(Composites Based on Micron-Sized Exfoliated Graphite Particles: Electrical Conduction, Critical Exponents and Anisotropy)、J. Phys. Chem. Solids、第57巻、第715-718頁(1996))
【非特許文献２】K. Fujimoto、M. Yoshikawa、S. Katahira、K. Yasue著「ナイロン6/層状無機ケイ酸塩の複合フィルムの結晶構造」(Crystal Structure of Nylon 6 / Inorganic Layered Silicate Composit Film), 高分子論文集57(7), 433-439 (2000)
【非特許文献３】A. Vaxman、M. Narkis、A. Siegmann、S. Kenig著「短繊維強化型熱可塑性樹脂における繊維配向およびレオロジー」(Fiber Orientation and Rheology in Short Fiber Reinforced Thermoplastics)、J. Materials Sci. Letters 7, 25-30 (1988)
【非特許文献４】L.A. Goettler著「複合材料の処理および構造特性における高分子材料の役割」(The Role of Polymeric Matrix in the Processing and Structural Properties of Composite Materials)、J.C. Seferis およびL. Nicolais編、New York, Plenum, 1983, 第289-318頁
【非特許文献５】S. Jin、T.H. Tiefel、R. Wolfe著「磁気整列による指向性導電性の光透過性複合材料」(Directionally-Conductive, Optically-Transparent Composites by Magnetic Alignment)、IEEE Trans. Magn., 28(5, 第2部),2211-13 (1992)
【発明の開示】
【発明が解決しようとする課題】
【０００８】
　本発明は配向型異方性粒子、配向型異方性材料および、これらから形成される物品を製造する望ましい方法を提供する。
【課題を解決するための手段】
【０００９】
　本発明は、配向型異方性粒子の製造方法であって、該方法が、少なくとも１種の異方性粒子を準備する工程と、前記１種の異方性粒子を媒体中に分散させる工程と、さらに、異方性粒子と媒体との分散系を凍結乾燥させる工程とを含む、配向型異方性粒子の製造方法に関する。別の実施態様の場合、本発明は配向型異方性材料であって、媒体中に分散させられ、その後凍結乾燥させられた少なくとも１種の異方性粒子を含む配向型異方性材料に関する。別の実施態様は、配向型異方性材料と少なくとも１種のマトリックスとを含む物品であって、前記配向型異方性材料が、凍結乾燥させられた異方性材料を含む、物品に関する。
【発明の効果】
【００１０】
　本発明はいくつかの利点を含む。但し、これらの利点の全てが単独の実施態様に組み込まれているわけではない。配向型異方性粒子、配向型異方性材料および物品の製造方法は、シンプルで低廉である。この方法により製造された材料は、そのままで利用することができ、あるいは、機械的に分割するか、硬化可能な樹脂のような第２の材料を吸収膨潤または吸収して有用な複合材料を形成するか、または、フィルムまたは多層フィルム構造中に内蔵することにより、変更を加えることもできる。さらに、本発明に記載された多くの材料が難燃性であり、ブンゼンバーナの上方に保持したあとでも、形状を維持することが判っている。このような材料から製造された繊維も同様に難燃性の性質を有している。
【発明を実施するための最良の形態】
【００１１】
　以下に示す用語が本明細書中で使用される場合にはいつでも、下記の意味を有する。
　「ナノ複合材料」は、少なくとも１種の成分が無機相、例えばスメクタイトクレイを含むと共に、少なくとも１つの次元が0.1〜1000ナノメーター範囲にある複合材料を意味する。
【００１２】
　「異方性粒子」は、粒子の次元のうちの少なくとも１つが、粒子の少なくとも１つの他の次元よりも有意に大きい粒子を意味する。
【００１３】
　「プレート」は、第３の次元よりも有意に大きい２つの似たような次元を有する粒子を意味する。例えば、粒子の長さと幅とは、互いに似たような大きさを有しているが、しかし粒子の厚さよりは大規模に大きい。
【００１４】
　「層状物質」は、複数の隣接結合層の形態を有するスメクタイトクレイのような無機材料を意味する。
【００１５】
　「小プレート」は、層状物質の個々の層を意味する。
　「インターカレーション（挿入）」は、層状物質の小プレートの間に、１種または２種以上の外来分子または外来分子部分を挿入することを意味し、通常、米国特許第5,891,611号明細書（第5欄第10行〜第7欄第23行）に示されているように、Ｘ線回折により検出される。
【００１６】
　「挿入物質」は、前記層状物質の小プレート相互間に挿入された前記外来分子を意味する。
【００１７】
　「インターカレーションされた」は、少なくとも部分的にインターカレーションおよび／または剥離された層状物質を意味する。
【００１８】
　「剥離」または「層間剥離」は、個々の小プレートを分離することにより、いかなる積み重ね秩序も有さない無秩序構造にすることを意味する。
【００１９】
　「(001)底面」は１平面内のケイ酸塩原子の層と別の平面内のケイ酸塩原子の層との間の距離を意味する。これは底面スペーシングまたはd(001)と呼ぶこともできる。
【００２０】
　「オルガノクレイ」は、有機分子によって改質されたクレイ材料を意味する。
　「有機化処理された」は、有機物質または有機末端基を添加することを意味する。
　「拡開された（splayed）」物質は、いかなる程度の剥離もない状態で完全にインターカレーションされた物質、いかなる程度のインターカレーションもない状態で全体的に剥離された物質、並びに、無秩序な層状物質を含めて、インターカレーションされ且つ剥離された層状物質として定義される。
【００２１】
　「拡開する（splaying）」は、物質、好ましくは層状物質の粒子分離を意味する。この分離は、インターカレーションにおけるように、格子型配列をまだ維持している程度であってよく、または、剥離におけるように、格子構造の損失点にまで格子構造を広げる程度であってもよい。
【００２２】
　「拡開物質（splayant）」は、いかなる程度の剥離もない状態で物質を完全にインターカレーションし、いかなる程度のインターカレーションもない状態で物質を全体的に剥離し、また、層状物質または非層状物質を分離または拡開して、これにより、インターカレーションされ且つ剥離された物質にするのに使用される１種または２種以上の物質を意味する。
【００２３】
　「ポリマー」はオリゴマー、コポリマーおよびインターポリマーを含む。
　「イオノマー」は、イオン結合並びに共有結合である結合を含有するポリマーである。互いに関連する正電荷基と負電荷基とがあり、この極性は固有の樹脂を形成する。
【００２４】
　画像形成支持体の「上面」は、画像形成層を担持する側を意味し、画像形成支持体の「下面」は、その対向する側を意味する。
【００２５】
　本発明は、配向型異方性粒子、および、媒体中に分散させられ、その後凍結乾燥させられた異方性粒子を含む配向型異方性材料に関する。好ましい実施態様の場合、これらの粒子は凍結乾燥の前に拡開させられる。異方性粒子は、異なる方向において異なる性質を有するものとして特徴付けされる。従って等軸晶系の結晶は光学的に等方性であるが、他の全ての結晶は異方性である。多くの物質が異方性であり得る。
【００２６】
　本発明における使用に適したいくつかの異方性粒子は、異方性結晶質、例えば平板状ハロゲン化銀、銀カルボン酸塩、異方性半導体粒子、有機結晶性または液晶性のニードルおよびフレーク、金属および金属酸化物のニードルおよびフレーク、有機繊維および無機繊維、および異方性ナノデバイス、好ましくは、少なくとも１つの次元で１ミクロンよりも小さなデバイスを含む。
【００２７】
　本発明に最も適した異方性材料は、有意に高いアスペクト比を有するプレート形状の材料を含む。しかしアスペクト比が高い他の形状も有利となる。本発明に適した特に有用ないくつかの異方性材料は、クレイまたは非クレイを含む。これらの材料は、フィロケイ酸塩、例えばモンモリロナイト、具体的にはナトリウムモンモリロナイト、マグネシウムモンモリロナイト、および／またはカルシウムモンモリロナイト、ノントロナイト、ベイデライト、ボルコンスコイト、ヘクトライト、サポナイト、サウコナイト、ソボッカイト、ステベンサイト、スビンホルダイト、バーミキュライト、マガジアイト、ケニアイト、タルク、雲母、カオリナイトおよびこれらの混合物を含む。
【００２８】
　他の有用な物質は層状物質を含み、イライト、混合層状イライト/スメクタイト鉱物、例えばレディカイト、および、イライトと上記層状物質との混合物を含む。他の有用な層状物質、具体的にはアニオン系分散ポリマーと共に有用な層状物質は、層状二重水酸化クレイまたはヒドロタルカイト（ヒドロタルク石）、例えばＭｇ6Ａｌ3.4（ＯＨ）18.8（ＣＯ3）1.7Ｈ2Ｏである。この物質は正電荷層と、層間スペース内の交換可能なアニオンとを有している。層上に電荷を殆どまたは全く有していないその他の層状物質が有用である場合がある。但しこの場合には、これらの物質が層間スペースを拡張する膨張剤で拡開され得ることを条件とする。このような物質は、塩化物、例えばＦｅＣｌ3、ＦｅＯＣｌ、カルコゲナイド、例えばＴｉＳ2、ＭｏＳ2およびＭｏＳ3、シアン化物、例えばＮｉ（ＣＮ）2、および酸化物、例えばＨ2Ｓｉ2Ｏ5、Ｖ6Ｏ13、ＨＴｉＮｂＯ5、Ｃｒ0.5Ｖ0.5Ｓ2、Ｖ2Ｏ5、ＡｇでドープされたＶ2Ｏ5、Ｗ0.2Ｖ2.8Ｏ7、Ｃｒ3Ｏ8、ＭｏＯ3（ＯＨ）2、ＶＯＰＯ4-２Ｈ2Ｏ、ＣａＰＯ4ＣＨ3-Ｈ2Ｏ、ＭｎＨＡｓＯ4-Ｈ2Ｏ、およびＡｇ6Ｍｏ10Ｏ33を含む。
【００２９】
　好ましい層状物質は膨張可能であり、これにより、他の作用物質、通常は有機イオンまたは有機分子が、層状物質をインターカレーションおよび／または剥離して、その結果所望の無機相分散系が生じるようになる。これらの膨張可能な層状物質は、文献、例えば「クレイコロイド化学概論(An introduction to clay colloid chemistry)」(H. van Olphen著、John Wiely & Sons Publishers)で定義されているような2：1型のフィロケイ酸塩を含む。100g当たり50〜300ミリ当量のイオン交換容量を有する典型的なフィロケイ酸塩が好ましい。本発明において使用するための好ましい層状物質は、クレイ、特にスメクタイトクレイ、例えばモンモリロナイト、ノントロナイト、ベイデライト、ボルコンスコイト、ヘクトライト、サポナイト、サウコナイト、ソボッカイト、ステベンサイト、スビンホルダイト、ハロイサイト、マガジアイト、ケニアイトおよびバーミキュライト、並びに層状二重水酸化物またはヒドロタルカイトを含む。最も好ましい層状物質は、物質の商業的な入手しやすさに基づいて、モンモリロナイト、ヘクトライトおよびヒドロタルカイトを含む。
【００３０】
　前述の層状物質は天然または合成、例えば合成スメクタイト層状物質であってよい。この区別は、粒度および／または付随する不純物のレベルに影響を与え得る。典型的には、合成層状物質は横方向寸法がより小さく、従って、アスペクト比がより小さい。しかし合成層状物質は天然クレイと比較して、より純粋であり、より狭い粒度分布を有しており、更なる精製または分離を必要としない。本発明の場合、クレイ粒子の横方向寸法は0.01μm〜5μm、好ましくは0.05μm〜2μm、より好ましくは0.1μm〜1μmであることが望ましい。クレイ粒子の厚さまたは鉛直方向寸法は、0.5nm〜10nm、好ましくは1nm〜5nmであってよい。層状物質粒子の最大寸法と最小寸法との比であるアスペクト比は、本発明において使用する場合、＞10：1、好ましくは＞100：1、より好ましくは＞1000：1であることが望ましい。粒度および粒子形状に関する前述の制限は、ナノ複合材料のいくつかの特性の充分な改善を保証し、しかもこの場合他の特性に悪影響を与えることはない。例えば横方向寸法が大きいと、アスペクト比が増大し、機械特性およびバリア特性の改善のための望ましい基準が得られる。しかし、粒子が極めて大きいと、このことは光学的な欠点、例えば曇りを引き起こし、処理装置、運搬装置および仕上げ装置、並びに画像形成層に対して摩耗性を有するおそれがある。
【００３１】
　本発明と共に有用なクレイ粒子は、好適な媒体中に分散されてよい。この媒体は水、好適な有機溶媒、分散ポリマーまたはこれらの混合物であってよい。環境上の理由から水性媒体または分散ポリマーがより好ましい。
【００３２】
　より好ましい実施態様の場合、本発明において使用される分散ポリマーはいかなるポリマーであってもよいが、しかし、水性または非水性溶媒中に溶解され、凍結乾燥され得るポリマーであることが好ましい。好ましい分散ポリマーは、フィルム形成ポリマー、熱可塑性ポリマー、加硫可能な熱可塑性ゴムおよび熱硬化性ポリマーを含む。なぜならばこれらのポリマーは、広範囲に適用され、また本発明において効果を発揮するからである。
【００３３】
　異方性粒子粒子がその中で好ましく分散させられる分散ポリマーは、種々多様なポリマーを含む。これらのポリマーは天然または合成であってよい。具体的には分散ポリマーは、水性溶媒または有機溶媒を基剤とした塗料からの応用で、水溶性ポリマー、親水性コロイドまたは水不溶性ポリマーを含んでよい。あるいは、分散ポリマーは熱処理可能な熱可塑性ポリマーまたは熱硬化性ポリマーを含んでよい。
【００３４】
　水溶性分散ポリマーは好ましくは、ポリアルキレンオキシド、例えばポリエチレンオキシド、ポリ６,（２-エチルオキサゾリン）、ポリエチレンイミン、ポリビニルピロリドン、ポリビニルアルコール、ポリビニルアセテート、ポリスチレンスルホネート、ポリスチレンスルホン酸、ポリアクリルアミド、ポリアクリル酸、ポリメタクリルアミド、ポリ（N,N-ジメタクリルアミド）、ポリ（N-イソプロピルアクリルアミド）、ポリサッカライド、デキストランまたはセルロース誘導体、例えばカルボキシメチルセルロース、ヒドロキシエチルセルロースおよび４級化ポリマーを含んでよい。水溶性ポリマーは、環境上魅力的な塗料の利点を提供する。また、多数のこれらの水溶性分散ポリマーはクレイをインターカレーションすることもでき、ひいては均一な分散系を提供することができる。
【００３５】
　分散親水性コロイドは好ましくは、ゼラチンまたはゼラチンでグラフトされたポリマーを含んでよい。前述のゼラチンは、例えばアルカリ処理ゼラチン（ウシの骨または皮のゼラチン）、酸処理ゼラチン（ブタの皮または骨のゼラチン）、およびゼラチン誘導体、例えば部分的にフタル酸処理されたゼラチン、アセチル化ゼラチンおよび好ましくは脱イオン化ゼラチンを含んでよい。ゼラチンおよびゼラチンを基剤とするポリマーは、これらが比較的安価であり、またクレイをインターカレーションすることができるため特に魅力的である。
【００３６】
　水不溶性分散ポリマーは、有機溶媒中に可溶のポリマー、または、水性分散系またはラテックスの形態のポリマーを構成してもよい。このようなポリマーは好ましくはスチレンおよびスチレン誘導体、アルキルアクリレート、アルキルメタクリレートおよびこれらの誘導体、オレフィン、アクリロニトリル、アクリル酸、メタクリル酸、マレイン酸、イタコン酸、ビニルアセテート、ビニルハリド、ビニリデンハリド、セルロースエステル、例えばセルロースアセテートおよびセルロースアセテートブチレート、ポリウレタン、ポリエステルおよびポリエステルイオノマーのポリマーを含んでよい。前記水不溶性ポリマーは、熱処理可能なポリマーを含んでよく、有用な物理特性、例えば隣接層に対する接着性、導電性、改善された機械的または光学的特性を提供することができる。特に好適な水分散性ポリマーは、その優れたフィルム形成特性、スメクタイトクレイとの相溶性および商業的な入手し易さから、ポリエステルイオノマーを含む。
【００３７】
　熱処理可能な分散ポリマーは、熱可塑性または熱硬化性ポリマーであってよい。熱硬化性ポリマーは付加的な利点を提供する。なぜならばこれらのポリマーは良好な接着剤であり、ひいては、種々のコア材料に対して良好に粘着することができるからである。本発明において使用される好ましい熱硬化性ポリマーは、ポリエステル、不飽和型ポリエステル、アルキド、フェノール類、アミノプラスチック、エポキシ樹脂、ポリウレタンおよびポリスルフィド、およびこれらの組合せを含む。熱処理可能な高分子材料は、ポリエステル、ポリオレフィン、ポリウレタン、ポリアミド、ポリイミド、ポリカーボネート、ポリスチレン、ポリメチルメタクリレート、セルロースエステル、ポリエーテルおよびポリビニルアルコールを含んでよい。熱処理可能なポリマーに異方性粒子を添加すると、ポリマーの物理特性が変えられると共に、ポリマーの用途が広がる。
【００３８】
　有用な分散熱可塑性樹脂の例としては、ポリラクトン（例えばポリピバロラクトン、ポリカプロラクトン）、ジイソシアネート（例えば1,5-ナフタレンジイソシアネート、ｐ-フェニレンジイソシアネート、ｍ-フェニレンジイソシアネート、2,4-トルエンジイソシアネート、4,4-ジフェニルメタンジイソシアネート、3,3'-ジメチル-4,4'-ジフェニル-メタンジイソシアネート、3,3'-ジメチル-4,4'-ビフェニルジイソシアネート、4,4'-ジフェニルイソプロピリデンジイソシアネート、3,3'-ジメチル-4,4'-ジフェニルジイソシアネート、3,3'-ジメチル-4,4'-ジフェニルメタンジイソシアネート、3,3'-ジメトキシ-4,4'-ビフェニルジイソシアネート、ジアニシジンジイソシアネート、トリジンジイソシアネート、ヘキサメチレンジイソシアネート、4,4'-ジイソシアナトジフェニルメタン）と、線状長鎖ジオール（例えばポリテトラメチレンアジペート、ポリエチレンアジペート、ポリ（1,4-ブチレンアジペート）、ポリエチレンスクシネート、ポリ（2,3-ブチレンスクシネート）｝、ポリエーテルジオールとの反応から誘導されたポリウレタン、
【００３９】
ポリカーボネート｛例えばポリ（メタンビス(4-フェニル)カーボネート）、ポリ（1,1-エーテルビス(4-フェニル)カーボネート）、ポリ（ジフェニルメタンビス(4-フェニル)カーボネート）、ポリ（1,1-シクロヘキサンビス(4-フェニル)カーボネート）、ポリ（2,2-ビス-（4-ヒドロキシフェニル)プロパン）カーボネート｝、ポリスルホン、ポリエーテルエーテルケトン、
【００４０】
ポリアミド｛例えばポリ（4-アミノ酪酸）、ポリ（6-アミノヘキサン酸）、ポリ（ｍ-キシリレンアジパミド）、ポリ（ｐ-キシリレンセバカミド）、ポリ（2,2,2-トリメチルヘキサメチレンテレフタルアミド）、ポリメタフェニレンイソフタルアミド（Nomex（登録商標））、ポリｐ-フェニレンテレフタルアミド（Kevlar（登録商標）｝、ポリエステル（例えばポリエチレンアゼレート、ポリエチレン-1,5-ナフタレート、ポリエチレン-2,6-ナフタレート、ポリ1,4-シクロヘキサンジメチレンテレフタレート、ポリエチレンオキシベンゾエート（A-Tell（登録商標）、ポリパラ-ヒドロキシベンゾエート（Ekonol（登録商標））、ポリ1,4-シクロヘキシリデンジメチレンテレフタレート（Kodel（登録商標）(シス)、ポリ（1,4-シクロヘキシリデンジメチレンテレフタレート）（Kodel（登録商標））(トランス)、ポリエチレンテレフタレート、ポリブチレンテレフタレート｝、
【００４１】
ポリアリーレンオキシド｛例えばポリ（2,6-ジメチル-1,4-フェニレンオキシド）、ポリ（2,6-ジフェニル-1,4-フェニレンオキシド）｝、ポリ（アリーレンスルフィド）｛例えばポリ（フェニレンスルフィド）｝、ポリエーテルイミド、ビニルポリマーおよびこれらのコポリマー｛例えばポリビニルアセテート、ポリビニルアルコール、ポリビニルクロリド、ポリビニルブチラール、ポリビニリデンクロリド、エチレン-ビニルアセテートコポリマー｝、ポリアクリリックス、ポリアクリレートおよびこれらのコポリマー（例えばポリエーテルアクリレート、ポリｎ-ブチルアクリレート、ポリメチルメタクリレート、ポリエチルメタクリレート、ポリｎ-ブチルメタクリレート、ポリｎ-プロピルメタクリレート、ポリアクリルアミド、ポリアクリロニトリル、ポリアクリル酸、エチレン-アクリル酸コポリマー、エチレン-ビニルアルコールコポリマーアクロリニトリルコポリマー、メチルメタクリレート-スチレンコポリマー、エチレン-エチルアクリレートコポリマー、メタクリル酸処理ブタジエン-スチレンコポリマー）、
【００４２】
ポリオレフィン｛例えば（線状）低密度および高密度ポリエチレン、ポリプロピレン、塩素化低密度ポリエチレン、ポリ4-メチル-1-ペンテン、ポリエチレン、ポリスチレン）、イオノマー、ポリエピクロロヒドリン、ポリウレタン［例えばジオール｛（例えばグリセリン、トリメチロール-プロパン、1,2,6-ヘキサントリオール、ソルビトール、ペンタエリトリトール）｝、ポリエーテルポリオール、ポリエステルポリオールと、ポリイソシアネート（例えば2,4-トリレンジイソシアネート、2,6-トリレンジイソシアネート、4,4'-ジフェニルメタンジイソシアネート、1,6-ヘキサメチレンジイソシアネート、4,4'-ジシクロヘキシルメタンジイソシアネート）との重合生成物］、
【００４３】
および、ポリスルホン｛例えば2,2-ビス（4-ヒドロキシフェニル）プロパンのナトリウム塩と、4,4'-ジクロロジフェニルスルホンとの反応生成物、フラン樹脂｛例えばポリ（フラン）｝、セルロースエステルプラスチック（セルロースアセテート、セルロースアセテートブチレート、セルロースプロピオネート）、シリコーン｛例えばポリ（ジメチルシロキサン）、ポリ（ジメチルシロキサン）、ポリ（ジメチルシロキサンコ-フェニルメチルシロキサン）｝、蛋白質プラスチック、ポリエーテル、ポリイミド、ポリビニリデンハリド、ポリカーボネート、ポリフェニレンスルフィド、ポリテトラフルオロエチレン、ポリアセタール、ポリスルホネート、ポリエステルイオノマー、ポリオレフィンイオノマーが挙げられる。これら上記ポリマーのコポリマーおよび／または混合物が使用されてもよい。
【００４４】
　分散ポリマーとして有用であり得る別の材料群は、放射線硬化可能なポリマーである。これらのポリマーは、アクリレート、エポキシおよびイソブチレン成分を含有する前記ポリマーの群から選択されてよい。放射線硬化可能な材料は、材料相互間の優れた接着性を提供する。これらの材料はまた、硬化された場合に極めて耐久性が高く、所定の範囲の温度および湿度に耐え得る。
【００４５】
　本発明の実施に使用するための好ましい分散ポリアミドは、広範囲にわたって適用され、また本発明において効果が発揮されるという点から、ポリカプロラクタム、ポリ（12-アミノドデカン酸）、ポリヘキサメチレンアジパミド、ポリｍ-キシリレンアジパミド、およびポリ6-アミノヘキサン酸およびこれらのコポリマーおよび／または混合物を含む。
【００４６】
　本発明の実施に使用するための好ましい分散ポリエステルは、ポリエチレンテレフタレート、ポリブチレンテレフタレート、ポリ（1,4-シクロヘキシレンジメチレンテレフタレート）およびポリエチレンナフタレートおよびこれらのコポリマーおよび／または混合物を含む。選択されたこれらのポリエステルのうち、ポリエチレンテレフタレートが最も好ましい。なぜならばこのポリエステルは、機械的強度および製造可能性が卓越しており、また本発明において効果を発揮するからである。
【００４７】
　別の組の有用な熱可塑性分散ポリマーは、下記式：
　　Ｒ3Ｒ4Ｃ＝ＣＨ2
のアルファ-ベータ-不飽和型モノマーの重合によって形成することができる。
【００４８】
　上記式中、Ｒ3およびＲ4は同じであるかまたは異なっていてよく、シアノ、フェニル、カルボキシ、アルキルエステル、ハロ、アルキル、または１または２以上のクロロまたはフルオロで置換されたアルキル、または水素であってよい。このような好ましいポリマーの例は、エチレン、プロピレン、ヘキセン、ブテン、オクテン、ビニルアルコール、アクリロニトリル、ビニリデンハリド、アクリル酸塩、メタクリル酸塩、テトラフルオロエチレン、クロロトリフルオロエチレン、ビニルクロリドおよびスチレンのポリマーを含む。これら上述のポリマーのコポリマーおよび／または混合物を本発明において使用することもできる。
【００４９】
　本発明の実施に使用するためのアルファ-ベータ-不飽和型モノマーの重合によって形成される好ましい熱可塑性分散ポリマーは、ポリプロピレン、ポリエチレン、ポリスチレンおよびこれらのコポリマーおよび／または混合物であってよく、ポリプロピレンポリマーおよびコポリマーが、安価であり良好な機械的特性および表面特性を有していることから、最も好ましい。
【００５０】
　本発明の方法に採用可能な他の分散ポリマーは、例えば米国特許第5216118号明細書においてPerry, TurnerおよびBlevinsによって開示されているような線状ポリイミドである。ポリイミドのタイプは重要ではなく、特定の状況での使用のために選択される特定のポリイミドは、最終形態において所望されるこれらの物理的な特性および特徴、例えば引張り強さ、モジュラス、および光学特性および電気的な特性に本質的に依存することになる。従って、物理的特性において幅広い変化を有する多様な線状ポリイミドが、本発明の方法における使用に好適である。
【００５１】
　本発明の実施における分散ポリマーとして有用な加硫可能な熱可塑性ゴムも、多種多様となることができる。このようなゴムの例としては、臭素化ブチルゴム、塩素化ブチルゴム、ポリウレタンエラストマー、フルオロエラストマー、ポリエステルエラストマー、ブタジエン/アクリロニトリルエラストマー、シリコーンエラストマー、ポリブタジエン、ポリイソブチレン、エチレン-プロピレンコポリマー、エチレン-プロピレン-ジエンターポリマー、スルホン化エチレン-プロピレン-ジエンターポリマー、ポリクロロプレン、ポリ2,3-ジメチルブタジエン、ポリブタジエン-ペンタジエン、クロロスルホン化ポリエチレン、ポリスルフィドエラストマー、ガラス質または結晶質のブロックのセグメント、例えばポリスチレン、ポリビニル-トルエン、ポリｔ-ブチルスチレン、ポリエステルと、エラストマーブロック、例えばポリブタジエン、ポリイソプレン、エチレン-プロピレンコポリマー、エチレン-ブチレンコポリマー、ポリエーテルエステルとから形成されたブロックコポリマー、例えばKraton（登録商標）コポリマーの商品名でShell Chemical Companyによって製造されているポリ（スチレン）-ポリ（ブタジエン）-ポリ（スチレン）ブロックコポリマーにおけるようなコポリマーが挙げられ、且つ／または、これら上述のポリマーの混合物を使用することもできる。本発明において使用するための好ましい分散ポリマーは、熱可塑性ポリマー、例えばポリアミド、ポリエステル、およびアルファ-ベータ不飽和型モノマーのポリマーおよびコポリマーである。
【００５２】
　好ましい実施態様において、本発明において使用されるポリマーは、異方性粒子をインターカレーションすることができる。このような挿入物質は、典型的には中性またはイオン系の有機化合物であってよい。有用な中性有機分子は極性分子、例えばアミド、エステル、ラクタム、ニトリル、尿素、炭酸塩、リン酸塩、ホスホン酸塩、硫酸塩、スルホン酸塩およびニトロ化合物を含む。
【００５３】
　中性有機挿入物質は、モノマー系、オリゴマー系またはポリマー系であってよい。中性有機分子は、水素結合によってクレイ層内にインターカレーションを引き起こすことができる。この場合、元の電荷平衡イオンと完全には置き換わらない。有用なイオン系化合物はカチオン系界面活性剤であってよい。このカチオン系界面活性剤の一例としては、オニウム種、例えば脂肪族、芳香族またはアリール脂肪族アミン、ホスフィンおよび硫化物のアンモニウム（第１、第２、第３および第４）、ホスホニウムまたはスルホニウム誘導体が挙げられる。典型的にはオニウムイオンは、好ましいスメクタイトクレイの金属カチオンとイオン交換することにより、層内のインターカレーションを引き起こすことができる。数多くのオルガノクレイがクレイ供給元から入手可能であり、本発明の実施において使用することができる。
【００５４】
　本発明の好ましい実施態様の場合、クレイ粒子は好ましくは分散ポリマーによって拡開される。本明細書中で説明した分散ポリマーのうちのいずれをもこの目的で選択することができる。特に好適な分散ポリマーは水溶性ポリマー、親水性コロイドおよび水不溶性のポリマーラテックスまたは分散系である。
【００５５】
　クレイ粒子と分散ポリマーとは好適な媒体中で相互作用する場合があり、この媒体中にクレイ粒子は分散させられ、分散ポリマーも分散または溶解することができる。前述の媒体は、水または任意の好適な有機溶剤、またはこれら双方の混合物を含んでよい。環境上の理由から、水性媒体がより好ましい。
【００５６】
　本発明の異方性粒子は、いかなる物品にも内蔵することができる。このような物品は任意のサイズおよび形態、例えばシート、ロッド、繊維、ワイヤ、チューブ、グラニュール、粉末、織布、不織布、支持体、および多層構造内の層からなることができる。本発明の物品は任意の目的、例えばパッケージ、織布または不織布製品、保護シートまたは布地、医療器具、電子デバイス、光学デバイスまたは光電子デバイス、ディスプレイフィルム、音響材料およびデバイス、電磁材料またはデバイス、光起電デバイス、画像形成要素、インクジェット受理媒体、または難燃性繊維および材料のために使用することができる。
【００５７】
　本発明はまた、配向型異方性材料および少なくとも１種のマトリックスを含む物品であって、前記配向型異方性材料が、凍結乾燥された異方性材料を含む、配向型異方性材料に関する。
【００５８】
　マトリックスはポリマーを含めた、無機または有機材料を含んでもよい。マトリックスポリマーは拡開物質と同じであるか、または異なっていてもよい。
【００５９】
　マトリックスポリマーが本発明の１実施態様におけるように、拡開物質とは異なっている場合、マトリックスポリマーと拡開物質との間の相溶性を保証するように注意しなければならない。マトリックスポリマーがポリマーのブレンドを含む場合、ブレンド中のポリマーの少なくとも１種が拡開物質と相溶性を有することが望ましい。マトリックスポリマーがブロックコポリマーを含む場合、コポリマーのブロックのうちの少なくとも１種が、拡開物質と相溶性を有することが望ましい。
【００６０】
　本発明においてバインダとも呼ばれる高分子フィルム形成マトリックスポリマーは、前述の水溶性ポリマー、親水性コロイド、水不溶性ポリマー、熱処理可能なポリマー、および放射線硬化可能なポリマー、並びに熱可塑性ポリマー、ポリアミド、ポリエステル、およびポリイミドを含む。これらのポリマーの組成を以下に示す。
【００６１】
　本発明の物品は、当業者に知られた任意の方法によって形成されてよい。このような形成方法の一例としては、一軸式または二軸式の同時的または連続的な延伸による配向を伴うかまたは伴わない押出し、同時押出し、貼合せ、流延、吹付け、ドローイング、スピニング、製織および粉砕が挙げられる。
【００６２】
　本発明の好ましい１実施態様の場合、本発明の物品はインクジェット画像形成媒体の層を含む。本発明のより好ましい実施態様の場合、本発明の物品は、速乾性インクジェット媒体、例えば紙、プラスチックまたはその他の表示製品のインク受理層を含み、このインク受理層内では、著しい画像の広がりまたは凝集なしに、フィルムに対して垂直にインクを導くことができる。この好ましい実施態様の場合、本発明の異方性粒子は画像形成ベース上に塗布され、凍結乾燥させられる。
【００６３】
　画像形成部材の典型的なベースは、硝酸セルロース、酢酸セルロース、ポリビニルアセテート、ポリスチレン、ポリオレフィン、ポリエチレンテレフタレート、ポリエチレンナフタレート、ポリカーボネート、ポリアミド、ポリイミドガラス、天然紙および合成紙、樹脂コート紙、ボイド付きポリマー、ミクロボイド付きポリマー、微孔質材料および布地を含む。マトリックスポリマーと、拡開物質と、およびインターカレーションされたクレイとを含む材料は、塗布および凍結乾燥によって画像形成媒体中に内蔵することができる。多層画像部材の場合、本発明の前述の材料は、任意の１または２以上の層に内蔵することができ、画像形成支持体の任意の場所、例えば支持体の上面または下面、または両面、および／または、支持体の２つの面の間に配置することができる。内蔵方法は、流延、同時流延、貼合せ、カレンダリング、エンボシング、塗布および吹付けを含んでよい。画像受理層またはインク受理層は、画像形成支持体のいずれかの面または両面に配置することができる。
【００６４】
　さらに別の実施態様の場合、マトリックスポリマーと本発明において有用なインターカレーションされたクレイとを含む組成物が、典型的な貼合せ反射性印刷媒体を形成する場合のように、予め形成されたシート内に塗布され凍結乾燥させられ、次いで別の支持体に貼り合わされてよい。
【００６５】
　好ましい実施態様の場合、本発明の材料は、画像表示のために使用された画像形成媒体、例えば紙、具体的には樹脂コート紙、ボイド付きポリマーおよびこれらの組合せを含む反射性印刷媒体に内蔵することができる。あるいは、昼夜表示のような特殊効果を実現するために、反射性媒体と透明媒体との組合せを含んでもよい。好ましい実施態様の場合、本発明の材料を含む少なくとも１層は、その用途が広範囲にわたるため、紙を含む支持体に内蔵されてよい。別の好ましい実施態様の場合、本発明において有用なナノ複合材料を含む少なくとも１層が、ボイド付きポリマーを含む画像形成支持体に内蔵されてよい。なぜならば、この層は、多くの望ましい性質、例えば引裂き抵抗、平滑さ、改善された反射性、金属光沢および夜間表示有用性を有しているからである。
【００６６】
　本発明と共に有用な画像形成媒体は、任意の数の補助層を含んでよい。このような補助層は静電防止層、バックマーク保持層、中間層または接着促進層、摩耗抵抗層、搬送層、バリヤ層、接合付与層、UV吸収層、ハレーション防止層、光効果付与層、および防水層を含んでよい。
【００６７】
　本発明は、種々の画像形成要素に利用することができる。これらの要素のうちのいくつかは色素を含んでよい。本発明と共に使用される色素は、水溶性または水不溶性であってよい。水溶性色素の例は反応性色素、直接色素、アニオン系色素、酸性色素、塩基性色素、モノまたはポリアゾ色素、フタロシアニン色素、メチンまたはポリメチン色素、メロシアニン色素、アザメチン色素、アジン色素、キノフタロン色素、チアジン色素、オキサジン色素、アントラキノンまたは金属錯体色素、または米国特許第5,973,026号明細書に開示されているような色素を含む。本発明の好ましい実施態様において、水溶性色素はカチオン系またはアニオン系色素であってよい。
【００６８】
　本発明の好ましい実施態様の場合、アゾ色素のようなカチオン系色素、例えば2000年8月22日付けで出願された米国特許出願第09/643,281号明細書に開示されているような４級化されたピラゾールアゾアニリン色素、トリアリールメチン色素、アジン色素、フタロシアニン色素、オキサジン色素またはチアジン色素が使用される。
【００６９】
　本発明の別の好ましい実施態様の場合、使用可能なアニオン系色素はモノまたはポリアゾ色素、例えば2000年10月12日付けで出願された米国特許出願第09/689,184号明細書に開示されているようなピラゾールアゾインドール色素、金属錯体色素、例えば米国特許第5,997,622号明細書および同第6,001,161号明細書に開示されているような遷移金属錯体、すなわち8-へテロシクリルアゾ-5-ヒドロキシキノリンの遷移金属錯体、C.I.Direct Blue 199のようなフタロシアニン色素、アントラキノン色素またはアントラピリドン色素を含む。
【００７０】
　本発明に使用される水不溶性色素は、2000年2月23日付けで出願された米国特許出願第09/510,879号明細書に開示されているような、水中に不溶性であるがしかし分散可能である任意の色素であってよい。本発明の別の好ましい実施態様の場合、水不溶性色素は、2000年11月10日付けで出願された米国特許出願第09/709,078号明細書に開示されているような塩タイプの色素であってよい。
【００７１】
　本発明の別の実施態様の場合、配向型異方性粒子を含有する媒体またはデバイスを加工することができ、この媒体またはデバイスにおいて、異方性配向型粒子はナノ粒子、ナノチップ、ナノデバイスまたはその他のナノ物品であってよい。好ましい１実施態様の場合、ナノ粒子、ナノチップ、ナノデバイス、またはその他のナノ物品は、少なくとも１つの次元において１ミクロン未満であってよい。本発明の別の実施態様の場合、配向型異方性粒子を含有する電子または光電子デバイスを加工することができ、このデバイスにおいて、異方性配向型粒子は固体チップ、レーザ、強誘電性または圧電性の結晶またはデバイス、非線形光学材料またはデバイス、光起電素子またはデバイス、またはその他の電子または光電子素子であってよい。本発明の別の実施態様の場合、配向型異方性粒子を含有するアクティブ・ディスプレイ媒体またはデバイスを加工することができ、この媒体またはデバイスにおいて、異方性配向型粒子またはこれらの粒子間の隙間は、ディスプレイ素子として役立つ。本発明の別の実施態様の場合、配向型異方性粒子を含有する音響媒体またはデバイスを加工することができ、この媒体またはデバイスにおいて、異方性配向型粒子は吸音材または音響エミッタであってよい。本発明の別の実施態様の場合、配向型異方性粒子を含有する誘電または電磁材料、あるいは誘電または電磁デバイスを加工することができる。この材料またはデバイスにおいて、異方性配向型粒子またはこれらの粒子間の隙間は電磁エミッタまたは電磁吸収材（ステルス技術）として役立つ。本発明の別の実施態様の場合、配向型異方性粒子を含有する画像形成媒体を加工することができる。この媒体において、異方性配向型粒子またはこれらの粒子間の隙間は、画像捕捉画素として役立つ。本発明の別の実施態様の場合、配向型異方性粒子を含有するデバイスまたは媒体を加工することができる。この媒体において、異方性配向型粒子間の隙間に硬化可能な液体または樹脂を充填することにより、複合材料を形成することができる。
【００７２】
　本発明の材料および物品は、凍結乾燥法を活用して製造することができる。１つの好ましい方法において、少なくとも１種の異方性粒子を準備し、該粒子を媒体中に分散させ、続いて該分散系を凍結乾燥させることにより、配向型異方性粒子を製造することができる。別の実施態様の場合、ポリマーの分散系と共に異方性粒子を分散させることによって粒子を拡開し、続いて前記分散させられた混合物を凍結乾燥させることにより、配向型異方性粒子を製造することができる。
【００７３】
　凍結乾燥またはフリーズドライは、材料技術および材料化学の当業者によく知られた技術である。２つの工程が関与する。先ず、溶液または分散系が凍結により固体状態にされる。次いで、この液体を含有する容器を、凍結状態を保ちながら真空室に接続するか、または真空室内に置き、凍結液の揮発分を昇華させて除去し、乾燥固形分を残すことができる。
【００７４】
　本発明の特に好ましい１実施態様の場合、好ましいクレイ粒子は、先ず高いせん断力を加えながら水性媒体内に分散することができる。このような分散系の固形分含有率は、少なくとも部分的な剥離を達成するために、≦30%、好ましくは≦10%、より好ましくは≦3%であることが望ましい。分散系のせん断は少なくとも4時間、好ましくは少なくとも12時間、より好ましくは少なくとも24時間、持続させられるのが望ましい。好ましくは分散ポリマーそれ自体である拡開物質の水溶液および／または分散系が別個に製造されてよい。この拡開物質の水溶液/分散系の固形分含有率は、好ましくはクレイ粒子の含有率と同様に保たれる。次の工程において、２種の成分、つまりクレイ分散系と拡開物質の溶液/分散系とが組合される。この組合せは、少なくとも4時間、好ましくは少なくとも12時間、より好ましくは少なくとも24時間にわたって攪拌されてよい。拡開物質が分散ポリマーと異なる場合には、分散ポリマーの別個の溶液および／または分散系が、拡開物質の溶液および／または分散系と同様に製造されてよく、これをクレイと拡開物質との組合わせに添加することができる。引き続き説明する任意の添加剤をこの組成物に内蔵することができる。最終組成物は最低4時間、好ましくは少なくとも12時間、より好ましくは少なくとも24時間にわたって攪拌されてよい。
【００７５】
　クレイ：媒体の質量比は0.1：99.9〜50:50であってよい、しかし、物品の所望の物理特性と、拡開物質および／またはマトリックスポリマーによりもたらされるインターカレーションとを最適化するために、0.1：99.9〜30：70、好ましくは0.1：99.9〜20：80、最も好ましくは0.1：99.9〜10：90の質量比を形成することが好ましい。
【００７６】
　クレイ：分散ポリマーの質量比は1：99〜99：1であってよい。しかし、物品の所望の物理特性と、拡開物質および／またはマトリックスポリマーによりもたらされるインターカレーションとを最適化するために、1：99〜90：10、好ましくは1：99〜80：20、最も好ましくは1：99〜70：30の質量比を形成することが好ましい。例えば、マスターバッチとして使用する場合には、クレイ：分散ポリマーの質量比は、より多くのクレイを含むように変えられることになる。さらに、層状物質の質量比を高くするほど、異方性の量を改善するかまたは増加させることができる。
【００７７】
　前述の好ましい実施態様は最良の結果を提供するものと予期されるが、処理上の必要性または制約に適応するために、クレイと、拡開物質と、マトリックスポリマーと、任意の添加剤とを組合わせる任意の他の方法に従ってもよい。同様に、この処理を促進するために、混合時間を変更することができる。好ましい媒体は水性ではあるが、有機溶媒を基剤とするその他の任意の媒体を使用することもできる。
【００７８】
　本発明において、最終組成物は、媒体を除去するために凍結乾燥することができる。下記に詳述する試験に使用される凍結乾燥装置の例は、Unitop 600Lユニットを備えたVirtis Freezemobile 25ESである。凍結乾燥の条件、例えば滞留時間、温度および真空は、装置の設定を変えることにより容易に変更することができる。また、他の製造業者により類似の機械が提供される。
【００７９】
　本発明のさらに別の実施態様の場合、クレイ、拡開物質および／またはマトリックスポリマーを任意の添加剤と一緒に、上述のように水性または非水性溶媒相中で混合し、次いで支持体、例えばトレイまたはフラットなフィルムまたは固形支持体上に流延させ、凍結乾燥によって溶媒を除去することができる。
【００８０】
　本発明のさらに別の実施態様の場合、クレイ、拡開物質および／またはマトリックスポリマーを任意の添加剤と一緒に、水性または非水性溶媒相中で混合し、次いでフラットなフィルムまたは固形支持体の連続的なウェブ上に流延させ、凍結乾燥によって溶媒を除去し、次いでウェブを巻取るかまたはシーティングすることができる。
【００８１】
　上述の任意の添加剤は、成核剤、界面活性剤、充填剤、可塑剤、耐衝撃改良剤、連鎖延長剤、着色剤、滑剤、静電防止剤、顔料（例えば酸化チタン、酸化亜鉛、タルク、炭酸カルシウム）、分散剤｛例えば脂肪族アミド（例えばステアラミド）、脂肪酸の金属塩（例えばステアリン酸亜鉛、ステアリン酸マグネシウム）｝、色素（染料）（例えばウルトラマリンブルー、コバルトバイオレット）、抗酸化剤、蛍光増白剤、紫外線吸収剤、難燃剤、粗面化剤、および架橋剤を含む。これらの任意の添加剤および相応量を必要性に応じて選ぶことができる。
【実施例】
【００８２】
　本発明の説明のために以下の例を提供する。
　測定
　異方性粒子の配向をＸ線回折を用いて評価した。銅回転アノードと、回折ビームモノクロメータと、シンチレーション検出器とを備えたRigaku D2000 Bragg-Brentano 回折計を使用して、全てのデータを収集した。異方性粒子の配向により、結晶質における格子面の好ましい配向または整列が生じる。Ｘ線回折計における試料の特定の配向に関して、回折パターンの２つの回折ピークの相対強度を比較することにより、格子面異方性値（異方性ファクタ）を測定することができる。
【００８３】
Cloisite Na:ポリマー、Cloisite NaまたはLaponiteに関して、その式は｛垂直I(001)/I(hk0)｝/｛平行I(001)/I(hk0)｝と定義され、上記式中、I(001)は、1.5〜9.5°2θの2θ範囲内で典型的に見出されるCloisite NaクレイまたはLaponiteクレイ(001)回折ピークの強度であり、I(hk0)は、〜20°2θで観察されるクレイ回折ピークの強度であり、I(001)/I(hk0)は、所与の配向に関するこれら２つのクレイのピークの比であり、「垂直」は、支持体表面に対して垂直な配向を表わし、「平行」は支持体表面に対して平行な配向を表わす。この式はインターカレーションされていないクレイおよびインターカレーションされたクレイに有効である。
【００８４】
平板状AgBr：ポリマーに関しては、クレイと比較した場合のAgBr結晶構造の差異により、クレイを含有する試料に見られるのとは異なる回折パターンが形成され、従って異なる回折ピークの選択が必要となる。平板状AgBr:ポリマーに関しては、式は｛垂直I(200)/I(111)｝/｛平行I(200)/I(111)｝と定義され、上記式中I(200)は、〜30.9°2θで観察されるAgBr(200)回折ピークの強度であり、I(111)は、〜26.7°2θで観察されるAgBr(111)回折ピークの強度であり、I(200)/I(111)は、所与の配向に関するこれら２つのAgBrのピークの比であり、「垂直」は、支持体表面に対して垂直な配向を表わし、「平行」は支持体表面に対して平行な配向を表わす。この式は他の材料に対して有効である。この場合、唯一の修正として、回折パターンにおいて観察された回折ピーク位置に基づいて強度を評価するために、適切な格子面を選択すればよい。
【００８５】
１に近い異方性ファクタ値は、試料が、配向異方性を欠いている試料と一致する、ランダムに近い格子面配向を有することを示す。試料を製造し、これを回折計内に置くのに伴って、Ｘ線源からのＸ線ビーム強度にばらつきが生じると、異方性ファクタ値が僅かに変動することがあり、その結果異方性ファクタが、ランダムに配向された試料に対応する0.8〜1.2の範囲になる場合がある。ここで活用される式に関して、1.2を上回る格子面異方性値は、本発明において説明したような粒子の異方性配向を測定する良い尺度と考えられる。0.8未満の異方性値は、粒子の従来的な配向型整列を測定する良い尺度と考えられる。
【００８６】
　スメクタイトクレイのような幾種かの層状物質の場合、幾種かのポリマーマトリックス中にクレイが剥離された状態で存在し、その結果ナノ複合材料中でクレイ回折ピークを損失することがあり得る。異方性非晶質粒子もナノ複合材料中に使用することができ、観察可能な回折ピークを欠くことになる。これらのナノ複合材料は、それでもなお異方性整列型粒子を含む。剥離された小プレートおよび非晶質粒子の異方性整列を確認するために、透過型電子顕微鏡法(TEM)を使用することができる。
【００８７】
　例１−AQ55中のクレイ粒子
　Cloisite Na（Southern Clay Productsによって提供される商業的等級のモンモリロナイトクレイ）の水性分散系を2質量%固形分含有率で製造する。このクレイ分散系に、AQ55（Eastman Chemicalsによって供給されるポリエステルイオノマー）の2%水性分散系を添加する。最終組成物におけるクレイ：ポリマーの質量比を75：25に維持する。なお、米国特許第5,891,611号明細書および同第5,981,126号明細書に報告されているようにAQ55は、クレイをインターカレーションすることが知られている。最終組成物を少なくとも12時間にわたって攪拌し、次いでUnitop 600Lユニットを備えたVirtis Freezemobile 25ES内で凍結乾燥させる。
【００８８】
　その結果生じた、本発明に従って製造されたナノ複合材料から得られた走査型電子顕微鏡写真を図１に示す。クレイ：ポリマーのナノ複合材料から成るシートは、支持体に対して垂直に配向されている。凍結乾燥はこの支持体上で行われたものである。それぞれのこのようなシートにおいて、クレイ粒子の(001)平面はシート平面内に位置する。試料の２つの異なる配向から、クレイ：ポリマーのナノ複合材料に関して反射モードＸ線回折パターンを記録する。図２ａの場合、支持体に対して平行に成長させられた表面が入射Ｘ線ビームによって照射された状態で、データが収集されている。図２ｂの場合、支持体に対して垂直に成長させられた表面が入射Ｘ線ビームによって照射された状態で、データが収集されている。図２ａで観察される回折ピークのピーク高さ強度の、図２ｂと比較した相対的な差から、クレイ小プレートが異方性整列を示すことが明らかである。回折ピークの相対強度がＸ線ビームにおいて試料の配向と共に変化するという観察は、本発明に従って製造されたナノ複合材料中のクレイが異方性整列を成している証拠となる。具体的にはクレイ粒子の(001)底面はナノ複合体シートの平面内に優先的に位置し、このことは(hk0)面が優先的に支持体に対して平行に位置し、(001)面が優先的に支持体に対して垂直に位置することを示す。
【００８９】
　図２ａおよび２ｂから測定された(001)および(hk0)の回折ピークに対応するピーク高さ強度を用いて、格子平面異方性を評価するとともに、その結果を表１に示す。
【００９０】
【表１】
2004091784.tif 000003
【００９１】
　例１において支持体に対して垂直にクレイ粒子が異方性配向されていることは、｛垂直I(001)/I(hk0)｝/｛平行I(001)/I(hk0)｝異方性ファクタが１．２を上回ることにより実証される。
【００９２】
　例２−AQ55中のクレイ粒子
　Cloisite Na（Southern Clay Productsによって提供される商業的等級のモンモリロナイトクレイ）の水性分散系を2質量%固形分含有率で製造する。このクレイ分散系に、AQ55（Eastman Chemicalsによって供給されるポリエステルイオノマー）の2%水性分散系を添加する。最終組成物におけるクレイ：ポリマーの質量比を50：50に維持する。なお、米国特許第5,891,611号明細書および同第5,981,126号明細書に報告されているようにAQ55は、クレイをインターカレーションすることが知られている。最終組成物を少なくとも12時間にわたって攪拌し、次いでUnitop 600Lユニットを備えたVirtis Freezemobile 25ES内で凍結乾燥させる。
【００９３】
　試料の２つの異なる配向から、クレイ：ポリマーのナノ複合材料に関してＸ線回折パターンを記録する。図３ａの場合、支持体に対して平行に成長させられた表面が入射Ｘ線ビームによって照射された状態で、データが収集されている。図３ｂの場合、支持体に対して垂直に成長させられた表面が入射Ｘ線ビームによって照射された状態で、データが収集されている。図３ａで観察される回折ピークのピーク高さ強度の、図３ｂと比較した相対的な差から、クレイ小プレートが異方性整列を示すことが明らかである。回折ピークの相対強度がＸ線ビームにおいて試料の配向と共に変化するという観察は、本発明に従って製造されたナノ複合材料中のクレイが異方性整列を成している証拠となる。具体的にはクレイ粒子の(001)底面はナノ複合体シートの平面内に優先的に位置し、このことは(hk0)面が優先的に支持体に対して平行に位置し、(001)面が優先的に支持体に対して垂直に位置することを示す。
【００９４】
　図３ａおよび３ｂから測定された(001)および(hk0)の回折ピークに対応するピーク高さ強度を用いて、格子平面異方性を評価するとともに、その結果を表２に示す。
【００９５】
【表２】
2004091784.tif 000004
【００９６】
　例２において支持体に対して垂直にクレイ粒子が異方性配向されていることは、｛垂直I(001)/I(hk0)｝/｛平行I(001)/I(hk0)｝異方性ファクタが１．２を上回ることにより実証される。
【００９７】
　例３−AQ55中のクレイ粒子
　Cloisite Na（Southern Clay Productsによって提供される商業的等級のモンモリロナイトクレイ）の水性分散系を2質量%固形分含有率で製造する。このクレイ分散系に、AQ55（Eastman Chemicalsによって供給されるポリエステルイオノマー）の2%水性分散系を添加する。最終組成物におけるクレイ：ポリマーの質量比を25：75に維持する。なお、米国特許第5,891,611号明細書および同第5,981,126号明細書に報告されているようにAQ55は、クレイをインターカレーションすることが知られている。最終組成物を少なくとも12時間にわたって攪拌し、次いでUnitop 600Lユニットを備えたVirtis Freezemobile 25ES内で凍結乾燥させる。
【００９８】
　試料の２つの異なる配向から、クレイ：ポリマーのナノ複合材料に関してＸ線回折パターンを記録する。図４ａの場合、支持体に対して平行に成長させられた表面が入射Ｘ線ビームによって照射された状態で、データが収集されている。図４ｂの場合、支持体に対して垂直に成長させられた表面が入射Ｘ線ビームによって照射された状態で、データが収集されている。図４ａで観察される回折ピークのピーク高さ強度の、図４ｂと比較した相対的な差から、クレイ小プレートが異方性整列を示すことが明らかである。回折ピークの相対強度がＸ線ビームにおいて試料の配向と共に変化するという観察は、本発明に従って製造されたナノ複合材料中のクレイが異方性整列を成している証拠となる。具体的にはクレイ粒子の(001)底面はナノ複合体シートの平面内に優先的に位置し、このことは(hk0)面が優先的に支持体に対して平行に位置し、(001)面が優先的に支持体に対して垂直に位置することを示す。
【００９９】
　図４ａおよび４ｂから測定された(001)および(hk0)の回折ピークに対応するピーク高さ強度を用いて、格子平面異方性を評価するとともに、その結果を表３に示す。
【０１００】
【表３】
2004091784.tif 000005
【０１０１】
　例３において支持体に対して垂直にクレイ粒子が異方性配向されていることは、｛垂直I(001)/I(hk0)｝/｛平行I(001)/I(hk0)｝異方性ファクタが１．２を上回ることにより実証される。
【０１０２】
　例４−導電性ポリマー中のクレイ粒子
　Cloisite Naと、導電性ポリマーBaytron P{Bayer Corporationによって供給されるポリ-(3,4-エチレンジオキシチオフェンスチレンスルホネート)}とで、例１と同様のナノ複合材料を製造する。最終組成物におけるクレイ：Baytron Pの質量比を75：25に維持する。なお、米国特許第6,025,119号明細書に報告されているようにBaytron Pは、クレイをインターカレーションすることが知られている。
【０１０３】
　試料の２つの異なる配向から、クレイ：ポリマーのナノ複合材料に関してＸ線回折パターンを記録する。図５ａの場合、支持体に対して平行に成長させられた表面が入射Ｘ線ビームによって照射された状態で、データが収集されている。図５ｂの場合、支持体に対して垂直に成長させられた表面が入射Ｘ線ビームによって照射された状態で、データが収集されている。図５ａで観察される回折ピークのピーク高さ強度の、図５ｂと比較した相対的な差から、クレイ小プレートが異方性整列を示すことが明らかである。回折ピークの相対強度がＸ線ビームにおいて試料の配向と共に変化するという観察は、本発明に従って製造されたナノ複合材料中のクレイが異方性整列を成している証拠となる。具体的にはクレイ粒子の(001)底面はナノ複合体シートの平面内に優先的に位置し、このことは(hk0)面が優先的に支持体に対して平行に位置し、(001)面が優先的に支持体に対して垂直に位置することを示す。
【０１０４】
　図５ａおよび５ｂから測定された(001)および(hk0)の回折ピークに対応するピーク高さ強度を用いて、格子平面異方性を評価するとともに、その結果を表４に示す。
【０１０５】
【表４】
2004091784.tif 000006
【０１０６】
　例４において支持体に対して垂直にクレイ粒子が異方性配向されていることは、｛垂直I(001)/I(hk0)｝/｛平行I(001)/I(hk0)｝異方性ファクタが１．２を上回ることにより実証される。
【０１０７】
　例５−ゼラチン中のAgBr粒子
　平板状AgBrとゼラチン（Eastman Kodak Companyにより供給）とで、水性分散系ナノ複合材料を製造する。銀含量は、1.55モルAg/kgエマルジョンであり、ゼラチンポリマー含量は、40gゼラチン/モルAgである。AgBr：ゼラチンナノ複合材料を、Unitop 600Lユニットを備えたVirtis Freezemobile 25ES内で凍結乾燥させた。
【０１０８】
　試料の２つの異なる配向から、AgBr：ポリマーのナノ複合材料に関してＸ線回折パターンを記録する。図６ａの場合、支持体に対して平行に成長させられた表面が入射Ｘ線ビームによって照射された状態で、データが収集されている。図６ｂの場合、支持体に対して垂直に成長させられた表面が入射Ｘ線ビームによって照射された状態で、データが収集されている。図６ａで観察される回折ピークのピーク高さ強度の、図６ｂと比較した相対的な差から、平板状AgBr粒子が異方性整列を示すことが明らかである。回折ピークの相対強度がＸ線ビームにおいて試料の配向と共に変化するという観察は、本発明に従って製造されたナノ複合材料中のAgBrが異方性整列を成している証拠となる。具体的にはAgBr粒子の(111)平面は優先的に支持体に対して平行に位置し、(200)面は優先的に支持体に対して垂直に位置することを示す。
【０１０９】
　図６ａおよび６ｂから測定された(111)および(200)の回折ピークに対応するピーク高さ強度を用いて、格子平面異方性を評価するとともに、その結果を表５に示す。
【０１１０】
【表５】
2004091784.tif 000007
【０１１１】
　例５において支持体に対して垂直にAgBr粒子が異方性配向されていることは、｛垂直I(200)/I(111)｝/｛平行I(200)/I(111)｝異方性ファクタが１．２を上回ることにより実証される。
【０１１２】
　例６−水中に分散させられたCloisite Naクレイ粒子
　Cloisite Na（Southern Clay Productsによって提供される商業的等級のモンモリロナイトクレイ）の水性分散系を2質量%固形分含有率で製造する。最終組成物を少なくとも12時間にわたって攪拌し、次いでUnitop 600Lユニットを備えたVirtis Freezemobile 25ES内で凍結乾燥させた。
【０１１３】
　その結果生じた、試料の２つの異なる配向から、凍結乾燥させられたクレイに関してＸ線回折パターンを記録する。図７ａの場合、支持体に対して平行に成長させられた表面が入射Ｘ線ビームによって照射された状態で、データが収集されている。図７ｂの場合、支持体に対して垂直に成長させられた表面が入射Ｘ線ビームによって照射された状態で、データが収集されている。図７ａで観察される回折ピークのピーク高さ強度の、図７ｂと比較した相対的な差から、クレイ小プレートが異方性整列を示すことが明らかである。回折ピークの相対強度がＸ線ビームにおいて試料の配向と共に変化するという観察は、本発明に従って製造されたナノ複合材料中のクレイが異方性整列を成している証拠となる。具体的にはクレイ粒子の(001)底面はナノ複合体シートの平面内に優先的に位置し、このことは(hk0)面が優先的に支持体に対して平行に位置することを示す。
【０１１４】
　図７ａおよび７ｂから測定された(001)および(hk0)の回折ピークに対応するピーク高さ強度を用いて、格子平面異方性を評価するとともに、その結果を表６に示す。
【０１１５】
【表６】
2004091784.tif 000008
【０１１６】
　例６において支持体に対して垂直にクレイ粒子が異方性配向されていることは、｛垂直I(001)/I(hk0)｝/｛平行I(001)/I(hk0)｝異方性ファクタが１．２を上回ることにより実証される。
【０１１７】
　例７−水中に分散させられたLaponite RDSクレイ粒子
　Laponite RDS（Southern Clay Productsによって提供される商業的等級のモンモリロナイトクレイ）の水性分散系を2質量%固形分含有率で製造する。最終組成物を少なくとも12時間にわたって攪拌し、次いでUnitop 600Lユニットを備えたVirtis Freezemobile 25ES内で凍結乾燥させる。
【０１１８】
　試料の２つの異なる配向から、凍結乾燥させられたクレイに関してＸ線回折パターンを記録する。図８ａの場合、支持体に対して平行に成長させられた表面が入射Ｘ線ビームによって照射された状態で、データが収集されている。図８ｂの場合、支持体に対して垂直に成長させられた表面が入射Ｘ線ビームによって照射された状態で、データが収集されている。図８ａで観察される回折ピークのピーク高さ強度の、図８ｂと比較した相対的な差から、クレイ小プレートが異方性整列を示すことが明らかである。回折ピークの相対強度がＸ線ビームにおいて試料の配向と共に変化するという観察は、本発明に従って製造されたナノ複合材料中のクレイが異方性整列を成している証拠となる。具体的にはクレイ粒子の(001)底面はナノ複合体シートの平面内に優先的に位置し、このことは(hk0)面が優先的に支持体に対して平行に位置することを示す。
【０１１９】
　図８ａおよび８ｂから測定された(001)および(hk0)の回折ピークに対応するピーク高さ強度を用いて、格子平面異方性を評価するとともに、その結果を表７に示す。
【０１２０】
【表７】
2004091784.tif 000009
【０１２１】
　例７において支持体に対して垂直にクレイ粒子が異方性配向されていることは、｛垂直I(001)/I(hk0)｝/｛平行I(001)/I(hk0)｝異方性ファクタが１．２を上回ることにより実証される。
【０１２２】
　比較例１−AQ55中のクレイ粒子
　Cloisite Na（Southern Clay Productsによって提供される商業的等級のモンモリロナイトクレイ）の水性分散系を2質量%固形分含有率で製造する。このクレイ分散系に、AQ55（Eastman Chemicalsによって供給されるポリエステルイオノマー）の2%水性分散系を添加する。最終組成物におけるクレイ：ポリマーの質量比を75：25に維持する。なお、米国特許第5,891,611号明細書および同第5,981,126号明細書に報告されているようにAQ55は、クレイをインターカレーションすることが知られている。最終組成物を少なくとも12時間にわたって攪拌し、攪拌後、数滴の最終溶液をベリリウムフォイル上に付着させ、周囲空気中で乾燥させた。この製造方法は従来的な付着法と考えられる。
【０１２３】
　試料の２つの異なる配向から、クレイ：ポリマーのナノ複合材料フィルムに関してＸ線回折パターンを記録する。図９ａの場合、支持体に対して平行なクレイフィルム格子面が入射Ｘ線ビームによって照射された状態で、データが収集されている。図９ｂの場合、支持体に対して垂直なクレイフィルム格子面が入射Ｘ線ビームによって照射された状態で、データが収集されている。図９ａで観察される回折ピークのピーク高さ強度の、図９ｂと比較した相対的な差から、クレイ粒子が従来的に配向された粒子整列を示すことが明らかである。具体的には、(001)面が優先的に支持体に対して平行に位置し、(hk0)面が優先的に支持体に対して垂直に位置する。
【０１２４】
　図９ａおよび９ｂから測定された(001)および(hk0)の回折ピークに対応するピーク高さ強度を用いて、格子平面異方性を評価するとともに、その結果を表８に示す。
【０１２５】
【表８】
2004091784.tif 000010
【０１２６】
　比較例１において支持体に対して平行にクレイ粒子が従来的に配向されていることは、｛垂直I(001)/I(hk0)｝/｛平行I(001)/I(hk0)｝異方性ファクタが０．８未満であることにより実証される。
【０１２７】
　この結果は、例１、すなわち支持体に対して平行に成長させられた表面が、図２ａに示されたように支持体に対して平行に優先的に位置する(hk0)を有し、図２ｂに示されたように支持体に対して垂直に優先的に位置する(001)を有することが示されている例１のクレイ：ポリマーのナノ複合材料に関して観察されたXRD結果とは対照的である。
【０１２８】
　外部で印加された場が存在しない状態で、本発明において説明した方法によって処理された異方性粒子は支持体平面に対して垂直に配向されるが、これに対して、従来的な塗布技術または付着技術を用いた場合には、その結果として異方性粒子が支持体の平面に対して垂直に配向されることはない。
〔本発明のその他の特徴〕
【０１２９】
　本発明は、配向型異方性粒子の製造方法であって、該方法が、少なくとも１種の異方性粒子を準備する工程と、前記１種の異方性粒子を媒体中に分散させる工程と、さらに、前記１種の異方性粒子と前記媒体との前記分散系を凍結乾燥させる工程とを含む、配向型異方性粒子の製造方法に関する。この方法はさらに別の特徴を含む。
【０１３０】
　この方法の１つの特徴において、異方性粒子は銀塩粒子を含む。この方法の別の特徴において、異方性粒子は異方性半導体粒子を含む。この方法の別の特徴において、異方性粒子は非晶質粒子を含む。この方法の別の特徴において、異方性粒子は結晶質粒子を含む。本発明の別の特徴において、異方性粒子は液晶粒子を含む。この方法の別の特徴において、異方性粒子は金属粒子および金属酸化物粒子を含む。この方法の別の特徴において、異方性粒子は繊維を含む。この方法の別の特徴において、異方性粒子は異方性ナノデバイスを含む。この方法の別の特徴において、異方性粒子は層状粒子を含む。
【０１３１】
　この方法の別の特徴において、層状粒子はクレイを含む。この方法の別の特徴において、クレイはスメクタイトクレイ、特に合成スメクタイトクレイを含む。この方法の別の特徴において、クレイは層状ヒドロタルカイトを含む。この方法のさらに別の特徴において、層状粒子はフィロケイ酸塩を含み、該フィロケイ酸塩は100g当たり50〜300ミリ当量のイオン交換容量を有する。この方法の別の特徴において、層状粒子はＡｇでドープされた五酸化バナジウムを含めた非クレイである。
【０１３２】
　本発明の別の特徴において、層状粒子は、ＦｅＣｌ3、ＦｅＯＣｌ、ＴｉＳ2、ＭｏＳ2およびＭｏＳ3、Ｎｉ（ＣＮ）2、Ｈ2Ｓｉ2Ｏ5、Ｖ6Ｏ13、ＨＴｉＮｂＯ5、Ｃｒ0.5Ｖ0.5Ｓ2、Ｖ2Ｏ5、Ｖ2Ｏ5、Ｗ0.2Ｖ2.8Ｏ7、Ｃｒ3Ｏ8、ＭｏＯ3（ＯＨ）2、ＶＯＰＯ4-２Ｈ2Ｏ、ＣａＰＯ4ＣＨ3-Ｈ2Ｏ、ＭｎＨＡｓＯ4-Ｈ2Ｏ、またはＡｇ6Ｍｏ10Ｏ33を含む。この方法の別の特徴において、媒体は水性媒体を含むか、あるいは有機溶剤またはさらに水性媒体を含む有機溶剤、または、前記少なくとも１種の異方性粒子を拡開するための少なくとも１種の分散ポリマーの分散系を含む。
【０１３３】
　この方法の別の特徴において、拡開された粒子は、剥離された粒子を含む。この方法の別の特徴において、拡開された粒子は、インターカレーションされた粒子を含む。この方法の別の特徴において、分散ポリマーは水溶性であるか、または、ゼラチン、ポリビニルアルコール、ポリエチレンオキシド、ポリビニルピロリドン、ポリアクリル酸、ポリスチレンスルホン酸、ポリアクリルアミドおよび４級化ポリマーから成る群から選択された少なくとも１種を含む水溶性分散ポリマーであるか、分散ポリマーは天然ポリマーを含むか、分散ポリマーは合成ポリマーを含むか、分散ポリマーはポリエステルを含むか、あるいは分散ポリマーはポリオレフィン、ポリスチレン、ポリアミドまたは熱硬化性ポリマーを含み、特に熱硬化性分散ポリマーは、ポリエステル、不飽和型ポリエステル、アルキド、フェノール類、アミノプラスチック、エポキシ樹脂、ポリウレタンおよびポリスルフィドから成る群から選択された少なくとも１種を含む。この方法の別の特徴において、配向型異方性粒子は最小１．２の異方性ファクタを有する。
【０１３４】
　本発明はまた、配向型異方性材料であって、媒体中に分散させられ、その後凍結乾燥させられた少なくとも１種の異方性粒子を含む配向型異方性材料に関する。この材料は付加的な特徴を含む。本発明の１つの特徴において、異方性粒子は、銀塩粒子、半導体粒子、非晶質粒子、結晶質粒子、液晶粒子または金属粒子から成る群から選択された少なくとも１種を含む。本発明の１つの特徴において、異方性粒子は、繊維または異方性ナノデバイスを含む。本発明の別の特徴において、異方性粒子は層状粒子を含む。本発明の他の特徴において、媒体は、水性媒体または有機媒体から成る群から選択された少なくとも１種を含み、または、媒体は前記少なくとも１種の異方性粒子を拡開するための少なくとも１種の分散ポリマーの分散系を含む。本発明の他の特徴において、拡開された粒子は、剥離された粒子を含むか、または、インターカレーションされた粒子を含む。本発明の別の特徴において、分散ポリマーは水溶性であるか、または、ゼラチン、ポリビニルアルコール、ポリエチレンオキシド、ポリビニルピロリドン、ポリアクリル酸、ポリスチレンスルホン酸、ポリアクリルアミドおよび４級化ポリマーから成る群から選択された少なくとも１種を含む水溶性分散ポリマーである。本発明の他の特徴において、分散ポリマーは天然ポリマーを含むか、合成ポリマーを含むか、または、ポリエステル、ポリオレフィン、ポリスチレン、ポリアミドまたは熱硬化性ポリマーから成る群から選択された少なくとも１種を含む。本発明の別の特徴において、熱硬化性分散ポリマーは、ポリエステル、不飽和型ポリエステル、アルキド、フェノール類、アミノプラスチック、エポキシ樹脂、ポリウレタンおよびポリスルフィドから成る群から選択された少なくとも１種を含む。本発明の別の特徴において、異方性材料は最小１．２の異方性ファクタを有する。
【０１３５】
　本発明はまた、配向型異方性材料と少なくとも１種のマトリックスとを含む物品であって、前記配向型異方性材料が、凍結乾燥させられた異方性材料を含む、物品に関する。本発明は他の特徴を含む。１つの特徴において、マトリックスは少なくとも１種のポリマーを含む。本発明の別の特徴において、ポリマーは水溶性である。本発明の別の特徴において、水溶性ポリマーは、ポリビニルアルコール、ポリエチレンオキシド、ポリビニルピロリドン、ポリアクリル酸、ポリスチレンスルホン酸、ポリアクリルアミドおよび４級化ポリマーから成る群から選択された少なくとも１種を含む。本発明の他の特徴において、分散ポリマーは天然ポリマーを含むか、または合成ポリマーを含む。本発明の別の特徴において、マトリックスポリマーは、ポリエステル、ポリオレフィン、ポリスチレン、ポリアミドまたは熱硬化性ポリマーから成る群から選択された少なくとも１種を含む。本発明の別の特徴において、熱硬化性分散ポリマーは、ポリエステル、不飽和型ポリエステル、アルキド、フェノール類、アミノプラスチック、エポキシ樹脂、ポリウレタンおよびポリスルフィドから成る群から選択された少なくとも１種を含む。本発明の他の特徴において、異方性粒子は、銀塩粒子、半導体粒子、非晶質粒子、結晶質粒子、液晶粒子または金属粒子から成る群から選択された少なくとも１種を含むか、あるいは、繊維を含むか、または異方性ナノデバイスを含む。本発明の別の特徴において、異方性粒子は層状粒子である。本発明の別の特徴において、異方性粒子は少なくとも１種のポリマーで拡開されている。本発明の別の特徴において、配向型異方性材料は最小１．２の異方性ファクタを有する。
【図面の簡単な説明】
【０１３６】
【図１】図１は本発明に従って製造された、72:25 Cloisite Na: AQ55のナノ複合材料試料の走査型電子顕微鏡写真である。
【０１３７】
【図２ａ】図２ａは本発明に従って製造された、72:25 Cloisite Na: AQ55のナノ複合材料試料に関する反射モードＸ線回折データである。ここでは支持体に対して平行に成長させられた表面が入射Ｘ線ビームによって照射される。
【０１３８】
【図２ｂ】図２ｂは本発明に従って製造された、72:25 Cloisite Na: AQ55のナノ複合材料試料に関する反射モードＸ線回折データである。ここでは支持体に対して垂直に成長させられた表面が入射Ｘ線ビームによって照射される。
【０１３９】
【図３ａ】図３ａは本発明に従って製造された、50:50のCloisite Na: AQ55のナノ複合材料試料に関する反射モードＸ線回折データである。ここでは支持体に対して平行に成長させられた表面が入射Ｘ線ビームによって照射される。
【０１４０】
【図３ｂ】図３ｂは本発明に従って製造された、50:50のCloisite Na: AQ55のナノ複合材料試料に関する反射モードＸ線回折データである。ここでは支持体に対して垂直に成長させられた表面が入射Ｘ線ビームによって照射される。
【０１４１】
【図４ａ】図４ａは本発明に従って製造された、25:75のCloisite Na: AQ55のナノ複合材料試料に関する反射モードＸ線回折データである。ここでは支持体に対して平行に成長させられた表面が入射Ｘ線ビームによって照射される。
【０１４２】
【図４ｂ】図４ｂは本発明に従って製造された、25:75のCloisite Na: AQ55のナノ複合材料試料に関する反射モードＸ線回折データである。ここでは支持体に対して垂直に成長させられた表面が入射Ｘ線ビームによって照射される。
【０１４３】
【図５ａ】図５ａは本発明に従って製造された、75:25のCloisite Na: Baytron Pのナノ複合材料試料に関する反射モードＸ線回折データである。ここでは支持体に対して平行に成長させられた表面が入射Ｘ線ビームによって照射される。
【０１４４】
【図５ｂ】図５ｂは本発明に従って製造された、75:25のCloisite Na: Baytron Pのナノ複合材料試料に関する反射モードＸ線回折データである。ここでは支持体に対して垂直に成長させられた表面が入射Ｘ線ビームによって照射される。
【０１４５】
【図６ａ】図６ａは本発明に従って製造された、平板状粒子AgBr: ゼラチンのナノ複合材料試料に関する反射モードＸ線回折データである。ここでは支持体に対して平行に成長させられた表面が入射Ｘ線ビームによって照射される。
【０１４６】
【図６ｂ】図６ｂは本発明に従って製造された、平板状粒子AgBr: ゼラチンのナノ複合材料試料に関する反射モードＸ線回折データである。ここでは支持体に対して垂直に成長させられた表面が入射Ｘ線ビームによって照射される。
【０１４７】
【図７ａ】図７ａは本発明に従って製造された、Cloisite Na試料に関する反射モードＸ線回折データである。ここでは支持体に対して平行に成長させられた表面が入射Ｘ線ビームによって照射される。
【０１４８】
【図７ｂ】図７ｂは本発明に従って製造された、Cloisite Na試料に関する反射モードＸ線回折データである。ここでは支持体に対して垂直に成長させられた表面が入射Ｘ線ビームによって照射される。
【０１４９】
【図８ａ】図８ａは本発明に従って製造された、Laponite RDS試料に関する反射モードＸ線回折データである。ここでは支持体に対して平行に成長させられた表面が入射Ｘ線ビームによって照射される。
【０１５０】
【図８ｂ】図８ｂは本発明に従って製造された、Laponite RDS試料に関する反射モードＸ線回折データである。ここでは支持体に対して垂直に成長させられた表面が入射Ｘ線ビームによって照射される。
【０１５１】
【図９ａ】図９ａは、数滴の最終溶液をベリリウムフォイル上に置き、周囲空気中で乾燥させることにより製造された75:25のCloisite Na: AQ55のナノ複合材料試料に関するＸ線回折データである。ここでは、支持体に対して平行なクレイフィルム格子面が入射Ｘ線ビームによって照射された状態で、データが反射モードで収集される。
【０１５２】
【図９ｂ】図９ｂは、数滴の最終溶液をベリリウムフォイル上に置き、周囲空気中で乾燥させることにより製造された75:25のCloisite Na: AQ55のナノ複合材料試料に関するＸ線回折データである。ここでは、支持体に対して垂直なクレイフィルム格子面が入射Ｘ線ビームによって照射される状態で、データが反射モードで収集される。
【符号の説明】
【０１５３】
１０…支持体に対して平行に成長した表面
２０…支持体に対して垂直に成長した表面
【図１】
2004091784.tif 000011
【図２ａ】
2004091784.tif 000012
【図２ｂ】
2004091784.tif 000013
【図３ａ】
2004091784.tif 000014
【図３ｂ】
2004091784.tif 000015
【図４ａ】
2004091784.tif 000016
【図４ｂ】
2004091784.tif 000017
【図５ａ】
2004091784.tif 000018
【図５ｂ】
2004091784.tif 000019
【図６ａ】
2004091784.tif 000020
【図６ｂ】
2004091784.tif 000021
【図７ａ】
2004091784.tif 000022
【図７ｂ】
2004091784.tif 000023
【図８ａ】
2004091784.tif 000024
【図８ｂ】
2004091784.tif 000025
【図９ａ】
2004091784.tif 000026
【図９ｂ】
2004091784.tif 000027